(57)【特許請求の範囲】
【請求項１】
処理容器内に収容された基板上にシリコン窒化膜を成膜する成膜方法であって、
前記処理容器内にシラン系ガス、窒素ガス及び水素ガスを含む処理ガスを供給し、
前記処理ガスを励起させてプラズマを生成し、当該プラズマによるプラズマ処理を行って基板上にシリコン窒化膜を成膜し、
前記処理容器内に供給される前記処理ガスにおいて、前記シラン系ガスの供給流量に対する前記窒素ガスの供給流量の比は、１〜１．５であることを特徴とする、シリコン窒化膜の成膜方法。
【請求項２】
前記プラズマによるプラズマ処理中、前記処理容器内の圧力を２０Ｐａ〜６０Ｐａに維持することを特徴とする、請求項１に記載のシリコン窒化膜の成膜方法。
【請求項３】
前記水素ガスの供給流量を制御して、前記シリコン窒化膜の膜応力を制御することを特徴とする、請求項１又は２に記載のシリコン窒化膜の成膜方法。
【請求項４】
前記プラズマは、マイクロ波によって前記処理ガスが励起されて生成されることを特徴とする、請求項１〜３のいずれかに記載のシリコン窒化膜の成膜方法。
【請求項５】
前記マイクロ波のパワーを制御して、前記シリコン窒化膜の膜応力を制御することを特徴とする、請求項４に記載のシリコン窒化膜の成膜方法。
【請求項６】
前記処理ガスは、前記シリコン窒化膜を成膜するための原料ガスと、前記プラズマを生成するためのプラズマ励起用ガスとを含み、
前記原料ガスの供給は、前記プラズマ励起用ガスによる前記プラズマの生成と同時又は前記プラズマの生成前に行われることを特徴とする、請求項１〜５のいずれかに記載のシリコン窒化膜の成膜方法。
【請求項７】
基板上にシリコン窒化膜を成膜する成膜装置であって、
基板を収容し処理する処理容器と、
前記処理容器内に、シラン系ガス、窒素ガス及び水素ガスを含む処理ガスを供給する処理ガス供給部と、
前記処理ガスを励起させてプラズマを生成するプラズマ励起部と、
前記プラズマによるプラズマ処理を行って基板上にシリコン窒化膜を成膜するように、前記処理ガス供給部と前記プラズマ励起部を制御する制御部と、を有し、
前記制御部は、前記シラン系ガスの供給流量に対する前記窒素ガスの供給流量の比が１〜１．５になるように、前記処理ガス供給部を制御することを特徴とする、シリコン窒化膜の成膜装置。
【請求項８】
前記制御部は、前記プラズマによるプラズマ処理中、前記処理容器内の圧力を２０Ｐａ〜６０Ｐａに維持するように、前記処理ガス供給部を制御することを特徴とする、請求項７に記載のシリコン窒化膜の成膜装置。
【請求項９】
前記制御部は、前記水素ガスの供給流量を制御して、前記シリコン窒化膜の膜応力を制御することを特徴とする、請求項７又は８に記載のシリコン窒化膜の成膜装置。
【請求項１０】
前記プラズマ励起部は、マイクロ波を供給して前記処理ガスを励起することを特徴とする、請求項７〜９のいずれかに記載のシリコン窒化膜の成膜装置。
【請求項１１】
前記制御部は、前記マイクロ波のパワーを制御して、前記シリコン窒化膜の膜応力を制御することを特徴とする、請求項１０に記載のシリコン窒化膜の成膜装置。
【請求項１２】
前記処理ガスは、前記シリコン窒化膜を成膜するための原料ガスと、前記プラズマを生成するためのプラズマ励起用ガスとを含み、
前記制御部は、前記原料ガスの供給が、前記プラズマ励起用ガスによる前記プラズマの生成と同時又は前記プラズマの生成前に行われるように、前記処理ガス供給部と前記プラズマ励起部を制御することを特徴とする、請求項７〜１１のいずれかに記載のシリコン窒化膜の成膜装置。
【請求項１３】
前記処理ガスは、前記シリコン窒化膜を成膜するための原料ガスと、前記プラズマを生成するためのプラズマ励起用ガスとを含み、
前記処理容器の上部には、前記プラズマ励起部が設けられ、
前記処理容器の下部には、基板を載置する載置部が設けられ、
前記プラズマ励起部と前記載置部との間には、前記処理容器内を区画し、前記処理ガス供給部を構成するプラズマ励起用ガス供給構造体及び原料ガス供給構造体が設けられ、
前記プラズマ励起用ガス供給構造体には、前記プラズマ励起部側の領域に前記プラズマ励起用ガスを供給するプラズマ励起用ガス供給口と、前記プラズマ励起部側の領域で生成された前記プラズマを前記載置部側の領域に通過させる開口部とが形成され、
前記原料ガス供給構造体には、前記載置部側の領域に前記原料ガスを供給する原料ガス供給口と、前記プラズマ励起部側の領域で生成された前記プラズマを前記載置部側の領域に通過させる開口部とが形成されていることを特徴とする、請求項７〜１２のいずれかに記載のシリコン窒化膜の成膜装置。
【請求項１４】
前記プラズマ励起用ガス供給構造体は、前記プラズマ励起部から３０ｍｍ以内の位置に配置されていることを特徴とする、請求項１３に記載のシリコン窒化膜の成膜装置。
【請求項１５】
前記原料ガス供給口は、水平方向に向けて形成されていることを特徴とする、請求項１３又は１４に記載のシリコン窒化膜の成膜装置。
【請求項１６】
前記原料ガス供給口は、その内径が内側から外側に向かってテーパ状に拡大するように形成されていることを特徴とする、請求項１５に記載のシリコン窒化膜の成膜装置。
【発明の詳細な説明】
【技術分野】
【０００１】
本発明は、シリコン窒化膜の成膜方法及びシリコン窒化膜の成膜装置に関する。
【背景技術】
【０００２】
近年、有機物層を含む発光デバイスである有機エレクトロルミネッセンス（ＥＬ：Ｅｌｅｃｔｒｏ  Ｌｕｍｉｎｅｓｃｅｎｃｅ）を利用した有機ＥＬ素子が開発されている。有機ＥＬ素子は自発光するので消費電力が小さく、また、液晶ディスプレー（ＬＣＤ）などに比べて視野角が優れている等の利点があり、今後の発展が期待されている。
【０００３】
この有機ＥＬ素子の最も基本的な構造は、ガラス基板上にアノード（陽極）層、発光層及びカソード（陰極）層を重ねて形成したサンドイッチ構造である。このうち発光層は、水分や酸素に弱く、水分や酸素が混入すると、特性が変化して非発光点（ダークスポット）が発生し、有機ＥＬ素子の寿命を縮める一因となる。このため、有機電子デバイスの製造において、外部の水分や酸素をデバイス内に透過させないように有機素子を封止することが行われている。すなわち、有機電子デバイスの製造では、ガラス基板上にアノード層、発光層、カソード層を順に成膜し、更に封止膜層を成膜している。
【０００４】
上述した封止膜としては、例えばシリコン窒化膜（ＳｉＮ膜）が用いられる。このシリコン窒化膜は、例えばプラズマＣＶＤ（Ｃｈｅｍｉｃａｌ  Ｖａｐｏｒ  Ｄｅｐｏｓｉｔｉｏｎ）により形成される。具体的には、例えばマイクロ波のパワーによりシラン（ＳｉＨ４）ガスや窒素（Ｎ２）ガスを含む原料ガスを励起させてプラズマを生成し、生成されたプラズマを用いてシリコン窒化膜を形成する。また、有機ＥＬ素子はガラス基板の温度が１００℃以上の高温になるとダメージを受けるおそれがあるため、シリコン窒化膜は１００℃以下の低温環境下で形成される（特許文献１）。
【先行技術文献】
【特許文献】
【０００５】
【特許文献１】特開２０１０−２１９１１２号公報
【発明の概要】
【発明が解決しようとする課題】
【０００６】
しかしながら、特許文献１に記載した方法を用いた場合、シリコン窒化膜は低温環境下で形成されるため、当該シリコン窒化膜の膜特性が低下するおそれがあった。具体的には、例えばシリコン窒化膜のステップカバレッジ（段差被覆性）や膜質（例えばフッ酸に対するウェットエッチングレートに関連する緻密度）が低い場合があり、またシリコン窒化膜の膜ストレス（膜応力）が適切でない場合があった。
【０００７】
なお、上述では有機電子デバイスの封止膜としてガラス基板上にシリコン窒化膜を形成する場合について説明したが、かかる問題は有機電子デバイスの封止膜以外の用途でシリコン窒化膜を形成する場合にも生じるおそれがある。すなわち、基板の温度が例えば１００℃以下の低温環境下で基板上にシリコン窒化膜を形成する際には、上述と同様にシリコン窒化膜の膜質が低下するおそれがある。
【０００８】
本発明は、かかる点に鑑みてなされたものであり、基板の温度が１００℃以下の低温環境下において、基板上にシリコン窒化膜を適切に成膜し、当該シリコン窒化膜の膜特性を向上させることを目的とする。
【課題を解決するための手段】
【０００９】
前記の目的を達成するため、本発明の一の観点によれば、処理容器内に収容された基板上にシリコン窒化膜を成膜する成膜方法であって、前記処理容器内にシラン系ガス、窒素（Ｎ２）ガス及び水素（Ｈ２）ガスを含む処理ガスを供給し、前記処理ガスを励起させてプラズマを生成し、当該プラズマによるプラズマ処理を行って基板上にシリコン窒化膜を成膜し、前記処理容器内に供給される前記処理ガスにおいて、前記シラン系ガスの供給流量に対する前記窒素ガスの供給流量の比は、１〜１．５であることを特徴としている。
【００１０】
発明者らが鋭意検討した結果、プラズマ成膜方法によって基板上にシリコン窒化膜を成膜する際、シラン系ガス、窒素ガス及び水素ガスを含む処理ガスを用いると、シリコン窒化膜のウェットエッチングレートについてのエッチング特性が向上することが分かった。具体的には、処理ガスに水素ガスを添加することで、ウェットエッチングレートが低下したり、シリコン窒化膜のステップカバレッジが向上することが分かった。また、処理ガスへの水素ガスの添加量を増大させると、シリコン窒化膜の膜ストレスがマイナス側になる。すなわちシリコン窒化膜の膜ストレスを適切に制御できることが分かった。したがって、本発明によれば、処理容器内の基板の温度が例えば１００℃以下の低温環境下であっても、基板上に成膜されるシリコン窒化膜の成膜の制御性を向上させることができる。なお、このように処理ガスへの水素ガスの添加により膜特性の制御性が向上することについては、後述において詳しく説明する。
【００１２】
前記プラズマによるプラズマ処理中、前記処理容器内の圧力を２０Ｐａ〜６０Ｐａに維持してもよい。
【００１３】
前記シリコン窒化膜の膜応力（膜ストレス）を制御するにあたっては、前記水素ガスの供給流量を制御するのが好ましい。
【００１４】
前記プラズマは、マイクロ波によって前記処理ガスが励起されて生成されるようにしてもよい。
【００１５】
前記マイクロ波のパワーを制御して、前記シリコン窒化膜の膜応力を制御してもよい。
【００１６】
前記処理ガスは、前記シリコン窒化膜を成膜するための原料ガスと、前記プラズマを生成するためのプラズマ励起用ガスとを含み、前記原料ガスの供給は、前記プラズマ励起用ガスによる前記プラズマの生成と同時又は前記プラズマの生成前に行われるようにしてもよい。なお、原料ガスには例えばシラン系ガス、窒素ガス、水素ガス等が用いられ、プラズマ励起用ガスには例えばアルゴンガス、窒素ガス、水素ガス等が用いられる。
【００２５】
また本発明の別な観点によれば、基板上にシリコン窒化膜を成膜する成膜装置であって、基板を収容し処理する処理容器と、前記処理容器内に、シラン系ガス、窒素ガス及び水素ガスを含む処理ガスを供給する処理ガス供給部と、前記処理ガスを励起させてプラズマを生成するプラズマ励起部と、前記プラズマによるプラズマ処理を行って基板上にシリコン窒化膜を成膜するように、前記処理ガス供給部と前記プラズマ励起部を制御する制御部と、を有し、前記制御部は、前記シラン系ガスの供給流量に対する前記窒素ガスの供給流量の比が１〜１．５になるように、前記処理ガス供給部を制御することを特徴としている。
【００２７】
前記制御部は、前記プラズマによるプラズマ処理中、前記処理容器内の圧力を２０Ｐａ〜６０Ｐａに維持するように、前記処理ガス供給部を制御してもよい。
【００２８】
前記制御部は、前記水素ガスの供給流量を制御して、前記シリコン窒化膜の膜応力を制御してもよい。
【００２９】
前記プラズマ励起部は、マイクロ波を供給して前記処理ガスを励起してもよい。
【００３０】
前記制御部は、前記マイクロ波のパワーを制御して、前記シリコン窒化膜の膜応力を制御してもよい。
【００３１】
前記処理ガスは、前記シリコン窒化膜を成膜するための原料ガスと、前記プラズマを生成するためのプラズマ励起用ガスとを含み、前記制御部は、前記原料ガスの供給が、前記プラズマ励起用ガスによる前記プラズマの生成と同時又は前記プラズマの生成前に行われるように、前記処理ガス供給部と前記プラズマ励起部を制御してもよい。
【００３３】
前記処理ガスは、前記シリコン窒化膜を成膜するための原料ガスと、前記プラズマを生成するためのプラズマ励起用ガスとを含み、前記処理容器の上部には、前記プラズマ励起部が設けられ、前記処理容器の下部には、基板を載置する載置部が設けられ、前記プラズマ励起部と前記載置部との間には、前記処理容器内を区画し、前記処理ガス供給部を構成するプラズマ励起用ガス供給構造体及び原料ガス供給構造体が設けられ、前記プラズマ励起用ガス供給構造体には、前記プラズマ励起部側の領域に前記プラズマ励起用ガスを供給するプラズマ励起用ガス供給口と、前記プラズマ励起部側の領域で生成された前記プラズマを前記載置部側の領域に通過させる開口部とが形成され、前記原料ガス供給構造体には、前記載置部側の領域に前記原料ガスを供給する原料ガス供給口と、前記プラズマ励起部側の領域で生成された前記プラズマを前記載置部側の領域に通過させる開口部とが形成されていてもよい。
【００３４】
前記プラズマ励起用ガス供給構造体は、前記プラズマ励起部から３０ｍｍ以内の位置に配置されていてもよい。
【００３５】
前記原料ガス供給口は、水平方向に向けて形成されていてもよい。
【００３６】
前記原料ガス供給口は、その内径が内側から外側に向かってテーパ状に拡大するように形成されていてもよい。
【発明の効果】
【００３７】
本発明によれば、基板の温度が１００℃以下の低温環境下において、基板上にシリコン窒化膜を適切に成膜し、当該シリコン窒化膜の膜特性の制御性を向上させることができる。
【図面の簡単な説明】
【００３８】
【図１】本実施の形態にかかる有機ＥＬデバイスの製造方法を実施するための基板処理システムの構成の概略を示す説明図である。
【図２】本実施の形態にかかる有機ＥＬデバイスの製造工程を示す説明図である。
【図３】プラズマ成膜装置の構成の概略を示す縦断面図である。
【図４】原料ガス供給構造体の平面図である。
【図５】プラズマ励起用ガス供給構造体の平面図である。
【図６】本実施の形態にかかるプラズマ成膜方法を用いた場合において、水素ガスの供給流量とシリコン窒化膜のウェットエッチングレートとの関係を示すグラフである。
【図７】本実施の形態にかかるプラズマ成膜方法を用いた場合において、水素ガスの供給流量とシリコン窒化膜の膜ストレスとの関係を示すグラフである。
【図８】本実施の形態にかかるプラズマ成膜方法を用いた場合において、マイクロ波のパワーとシリコン窒化膜の膜ストレスとの関係を示すグラフである。
【図９】本実施の形態のようにシランガス、窒素ガス及び水素ガスを含む処理ガスを用いてシリコン窒化膜を成膜した場合と、従来のようにシランガスとアンモニアガスを含む処理ガスを用いてシリコン窒化膜を成膜した場合とを比較した説明図である。
【図１０】他の実施の形態にかかる原料ガス供給構造体の平面図である。
【図１１】他の実施の形態にかかる原料ガス供給管の断面図である。
【図１２】他の実施の形態にかかる原料ガス供給管の断面図である。
【発明を実施するための形態】
【００３９】
以下、本発明の実施の形態について図面を参照して説明する。なお、本明細書及び図面において、実質的に同一の機能構成を有する構成要素については、同一の符号を付することにより重複説明を省略する。
【００４０】
先ず、本発明の実施の形態にかかる有機電子デバイスの製造方法について、当該製造方法を実施するための基板処理システムと共に説明する。図１は、基板処理システム１の構成の概略を示す説明図である。図２は、有機ＥＬデバイスの製造工程を示す説明図である。なお、本実施の形態では、有機電子デバイスとして有機ＥＬデバイスを製造する場合について説明する。
【００４１】
図１に示すようにクラスタ型の基板処理システム１は、搬送室１０を有している。搬送室１０は、例えば平面視において略多角形状（図示の例では六角形状）を有し、内部を密閉可能に構成されている。搬送室１０の周囲には、ロードロック室１１、洗浄装置１２、蒸着装置１３、スパッタリング装置１４、エッチング装置１５、プラズマ成膜装置１６が、平面視において時計回転方向にこの順で並ぶように配置されている。
【００４２】
搬送室１０の内部には、屈伸および旋回可能な多関節状の搬送アーム１７が設けられている。この搬送アーム１７によって、基板としてのガラス基板がロードロック室１１及び各処理装置１２〜１６に搬送される。
【００４３】
ロードロック室１１は、大気系から搬送されたガラス基板を、減圧状態にある搬送室１０に搬送するために内部を所定の減圧状態に保持した真空搬送室である。
【００４４】
なお、プラズマ成膜装置１６の構成については後述において詳しく説明する。また、その他の処理装置である洗浄装置１２、蒸着装置１３、スパッタリング装置１４、エッチング装置１５については、一般的な装置を用いればよく、その構成の説明は省略する。
【００４５】
次に、以上のように構成された基板処理システム１において行われる有機ＥＬデバイスの製造方法について説明する。
【００４６】
図２（ａ）に示すように、ガラス基板Ｇの上面には、予めアノード（陽極）層２０が成膜されている。アノード層２０は、例えばインジウムスズ酸化物（ＩＴＯ：Ｉｎｄｉｕｍ  Ｔｉｎ  Ｏｘｉｄｅ）等の透明な導電性材料よりなる。なお、アノード層２０は、例えばスパッタリング法などによりガラス基板Ｇの上面に形成される。
【００４７】
そして、洗浄装置１２において、ガラス基板Ｇ上のアノード層２０の表面をクリーニングした後、図２（ａ）に示すように、蒸着装置１３において、アノード層２０上に発光層（有機層）２１が蒸着法によって成膜される。なお、発光層２１は、例えば、ホール輸送層、非発光層（電子ブロック層）、青発光層、赤発光層、緑発光層、電子輸送層を積層した多層構成などからなる。
【００４８】
次に、図２（ｂ）に示すように、スパッタリング装置１４において、発光層２１の上に例えばＡｇ、Ａｌ等からなるカソード（陰極）層２２が形成される。カソード層２２は、例えばスパッタリングによりパターンマスクを介して発光層２１上にターゲット原子が堆積することにより形成される。なお、これらアノード層２０、発光層２１及びカソード層２２が本発明の有機ＥＬ素子を構成しており、以下において単に「有機ＥＬ素子」という場合がある。
【００４９】
次に、図２（ｃ）に示すように、エッチング装置１５において、カソード層２２をマスクとして、発光層２１がドライエッチングされる。こうして発光層２１が所定のパターンにパターニングされる。
【００５０】
なお、発光層２１のエッチング後、有機ＥＬ素子及びガラス基板Ｇ（アノード層２０）の露出部分をクリーニングして、有機ＥＬ素子に吸着した物質、例えば有機物等を取り除く、いわゆるプリクリーニングが行われてもよい。さらにプリクリーニング後、例えばカップリング剤を用いたシリル化処理を行い、カソード層２２上に極薄い密着層（図示せず）を形成してもよい。この密着層と有機ＥＬ素子とは強固に密着すると共に、密着層と後述するシリコン窒化膜２３とは強固に密着する。
【００５１】
次に、図２（ｄ）に示すように、プラズマ成膜装置１６において、発光層２１及びカソード層２２の周囲と、アノード層２０の露出部を覆うように、例えば封止膜であるシリコン窒化膜（ＳｉＮ膜）２３が成膜される。このシリコン窒化膜２３の形成は、後述するように例えばマイクロ波プラズマＣＶＤ法によって行われる。
【００５２】
このようにして、製造された有機ＥＬデバイスＡは、アノード層２０とカソード層２２の間に電圧を加えることによって、発光層２１を発光させることができる。かかる有機ＥＬデバイスＡは、表示装置や面発光素子（照明・光源等）に適用することができ、その他、種々の電子機器に用いることが可能である。
【００５３】
次に、上述したシリコン窒化膜２３を成膜する成膜方法について、当該シリコン窒化膜２３を成膜するプラズマ成膜装置１６と共に説明する。図３は、プラズマ成膜装置１６の構成の概略を示す縦断面図である。なお、本実施の形態のプラズマ成膜装置１６は、ラジアルラインスロットアンテナを用いてプラズマを発生させるＣＶＤ装置である。
【００５４】
プラズマ成膜装置１６は、例えば上面が開口した有底円筒状の処理容器３０を備えている。処理容器３０は、例えばアルミニウム合金により形成されている。また処理容器３０は、接地されている。処理容器３０の底部のほぼ中央部には、例えばガラス基板Ｇを載置するための載置部としての載置台３１が設けられている。
【００５５】
載置台３１には、例えば電極板３２が内蔵されており、電極板３２は、処理容器３０の外部に設けられた直流電源３３に接続されている。この直流電源３３により載置台３１の表面に静電気力を生じさせて、ガラス基板Ｇを載置台３１上に静電吸着することができる。なお、電極板３２は、例えばバイアス用高周波電源（図示せず）に接続されていてもよい。
【００５６】
処理容器３０の上部開口には、例えば気密性を確保するためのＯリングなどのシール材４０を介して、誘電体窓４１が設けられている。この誘電体窓４１によって処理容器３０内が閉鎖されている。誘電体窓４１の上部には、プラズマ生成用のマイクロ波を供給するプラズマ励起部としてのラジアルラインスロットアンテナ４２が設けられている。なお、誘電体窓４１には例えばアルミナ（Ａｌ２Ｏ３）が用いられる。かかる場合、誘電体窓４１は、ドライクリーニングで用いられる三フッ化窒素（ＮＦ３）ガスに耐性を有する。また、さらに三フッ化窒素ガスに対する耐性を向上させるため、誘電体窓４１のアルミナの表面にイットリア（Ｙ２Ｏ３）、スピネル（ＭｇＡｌ２Ｏ４）、又は窒化アルミニウム（ＡｌＮ）を被覆してもよい。
【００５７】
ラジアルラインスロットアンテナ４２は、下面が開口した略円筒状のアンテナ本体５０を備えている。アンテナ本体５０の下面の開口部には、多数のスロットが形成された円盤状のスロット板５１が設けられている。アンテナ本体５０内のスロット板５１の上部には、低損失誘電体材料により形成された誘電体板５２が設けられている。アンテナ本体５０の上面には、マイクロ波発振装置５３に通じる同軸導波管５４が接続されている。マイクロ波発振装置５３は、処理容器３０の外部に設置されており、ラジアルラインスロットアンテナ４２に対し、所定周波数、例えば２．４５ＧＨｚのマイクロ波を発振できる。かかる構成により、マイクロ波発振装置５３から発振されたマイクロ波は、ラジアルラインスロットアンテナ４２内に伝搬され、誘電体板５２で圧縮され短波長化された後、スロット板５１で円偏波を発生させ、誘電体窓４１から処理容器３０内に向けて放射される。
【００５８】
処理容器３０内の載置台３１とラジアルラインスロットアンテナ４２との間には、例えば略平板形状の原料ガス供給構造体６０が設けられている。原料ガス供給構造体６０は、外形が平面から見て少なくともガラス基板Ｇの直径よりも大きい円形状に形成されている。この原料ガス供給構造体６０によって、処理容器３０内は、ラジアルラインスロットアンテナ４２側のプラズマ生成領域Ｒ１と、載置台３１側の原料ガス解離領域Ｒ２とに区画されている。なお、原料ガス供給構造体６０には例えばアルミナを用いるのがよい。かかる場合、アルミナはセラミックスであるため、アルミニウム等の金属材料に比べ高耐熱性や高強度を有する。また、プラズマ生成領域Ｒ１で生成されたプラズマをトラップすることもないので、ガラス基板に対して十分なイオン照射を得ることができる。そして、ガラス基板上の膜への十分なイオン照射によって、緻密な膜を生成することができる。また、原料ガス供給構造体６０は、ドライクリーニングで用いられる三フッ化窒素ガスに耐性を有する。さらに、三フッ化窒素ガスに対する耐性を向上させるため、原料ガス供給構造体６０のアルミナの表面にイットリア、スピネル又は窒化アルミニウムを被覆してもよい。
【００５９】
原料ガス供給構造体６０は、図４に示すように同一平面上で略格子状に配置された一続きの原料ガス供給管６１により構成されている。原料ガス供給管６１は、軸方向から見て縦断面が方形に形成されている。原料ガス供給管６１同士の隙間には、多数の開口部６２が形成されている。原料ガス供給構造体６０の上側のプラズマ生成領域Ｒ１で生成されたプラズマとラジカルは、この開口部６２を通過して載置台３１側の原料ガス解離領域Ｒ２に進入できる。
【００６０】
原料ガス供給構造体６０の原料ガス供給管６１の下面には、図３に示すように多数の原料ガス供給口６３が形成されている。これらの原料ガス供給口６３は、原料ガス供給構造体６０面内において均等に配置されている。原料ガス供給管６１には、処理容器３０の外部に設置された原料ガス供給源６４に連通するガス管６５が接続されている。原料ガス供給源６４には、例えば原料ガスとして、シラン系ガスであるシラン（ＳｉＨ４）ガスと水素（Ｈ２）ガスが個別に封入されている。ガス管６５には、バルブ６６、マスフローコントローラ６７が設けられている。かかる構成によって、原料ガス供給源６４からガス管６５を通じて原料ガス供給管６１に所定流量のシランガスと水素ガスがそれぞれ導入される。そして、これらシランガスと水素ガスは、各原料ガス供給口６３から下方の原料ガス解離領域Ｒ２に向けて供給される。
【００６１】
プラズマ生成領域Ｒ１の外周面を覆う処理容器３０の内周面には、プラズマの原料となるプラズマ励起用ガスを供給する第１のプラズマ励起用ガス供給口７０が形成されている。第１のプラズマ励起用ガス供給口７０は、例えば処理容器３０の内周面に沿って複数箇所に形成されている。第１のプラズマ励起用ガス供給口７０には、例えば処理容器３０の側壁部を貫通し、処理容器３０の外部に設置された第１のプラズマ励起用ガス供給源７１に通じる第１のプラズマ励起用ガス供給管７２が接続されている。第１のプラズマ励起用ガス供給管７２には、バルブ７３、マスフローコントローラ７４が設けられている。かかる構成によって、処理容器３０内のプラズマ生成領域Ｒ１内には、側方から所定流量のプラズマ励起用ガスを供給することができる。本実施の形態においては、第１のプラズマ励起用ガス供給源７１に、プラズマ励起用ガスとして、例えばアルゴン（Ａｒ）ガスが封入されている。
【００６２】
原料ガス供給構造体６０の上面には、例えば当該原料ガス供給構造体６０と同様の構成を有する略平板形状のプラズマ励起用ガス供給構造体８０が積層され配置されている。プラズマ励起用ガス供給構造体８０は、図５に示すように格子状に配置された第２のプラズマ励起用ガス供給管８１により構成されている。なお、プラズマ励起用ガス供給構造体８０には例えばアルミナが用いられるとよい。かかる場合においても、上述したようにアルミナはセラミックスであるため、アルミニウム等の金属材料に比べ高耐熱性や高強度を有する。また、プラズマ生成領域Ｒ１で生成されたプラズマをトラップすることもないので、ガラス基板に対して十分なイオン照射を得ることができる。そして、ガラス基板上の膜への十分なイオン照射によって、緻密な膜を生成することができる。また、プラズマ励起用ガス供給構造体８０は、ドライクリーニングで用いられる三フッ化窒素ガスに耐性を有する。さらに、三フッ化窒素ガスに対する耐性を向上させるため、プラズマ励起用ガス供給構造体８０のアルミナの表面にイットリア、スピネル又は窒化アルミニウムを被覆してもよい。
【００６３】
第２のプラズマ励起用ガス供給管８１の上面には、図３に示すように複数の第２のプラズマ励起用ガス供給口８２が形成されている。これらの複数の第２のプラズマ励起用ガス供給口８２は、プラズマ励起用ガス供給構造体８０面内において均等に配置されている。これにより、プラズマ生成領域Ｒ１に対し下側から上方に向けてプラズマ励起用ガスを供給できる。なお、本実施の形態では、このプラズマ励起用ガスは例えばアルゴンガスである。また、アルゴンガスに加えて、原料ガスである窒素（Ｎ２）ガスもプラズマ励起用ガス供給構造体８０からプラズマ生成領域Ｒ１に対して供給される。
【００６４】
格子状の第２のプラズマ励起用ガス供給管８１同士の隙間には、開口部８３が形成されており、プラズマ生成領域Ｒ１で生成されたプラズマとラジカルは、プラズマ励起用ガス供給構造体８０と原料ガス供給構造体６０を通過して下方の原料ガス解離領域Ｒ２に進入できる。
【００６５】
第２のプラズマ励起用ガス供給管８１には、処理容器３０の外部に設置された第２のプラズマ励起用ガス供給源８４に連通するガス管８５が接続されている。第２のプラズマ励起用ガス供給源８４には、例えばプラズマ励起用ガスであるアルゴンガスと原料ガスである窒素ガスが個別に封入されている。ガス管８５には、バルブ８６、マスフローコントローラ８７が設けられている。かかる構成によって、第２のプラズマ励起用ガス供給口８２からプラズマ生成領域Ｒ１に対し、所定流量の窒素ガスとアルゴンガスをそれぞれ供給できる。
【００６６】
なお、上述した原料ガスとプラズマ励起用ガスが本発明の処理ガスを構成している。また、原料ガス供給構造体６０とプラズマ励起用ガス供給構造体８０が本発明の処理ガス供給部を構成している。
【００６７】
処理容器３０の底部の載置台３１を挟んだ両側には、処理容器３０内の雰囲気を排気するための排気口９０が設けられている。排気口９０には、ターボ分子ポンプなどの排気装置９１に通じる排気管９２が接続されている。この排気口９０からの排気により、処理容器３０内を所定の圧力、例えば後述するように２０Ｐａ〜６０Ｐａに維持できる。
【００６８】
以上のプラズマ成膜装置１６には、制御部１００が設けられている。制御部１００は、例えばコンピュータであり、プログラム格納部（図示せず）を有している。プログラム格納部には、プラズマ成膜装置１６におけるガラス基板Ｇ上へのシリコン窒化膜２３の成膜処理を制御するプログラムが格納されている。また、プログラム格納部には、上述の原料ガスの供給や、プラズマ励起用ガスの供給、マイクロ波の放射、駆動系の動作等を制御して、プラズマ成膜装置１６における成膜処理を実現させるためのプログラムも格納されている。なお、前記プログラムは、例えばコンピュータ読み取り可能なハードディスク（ＨＤ）、フレキシブルディスク（ＦＤ）、コンパクトディスク（ＣＤ）、マグネットオプティカルデスク（ＭＯ）、メモリーカードなどのコンピュータに読み取り可能な記憶媒体に記録されていたものであって、その記憶媒体から制御部１００にインストールされたものであってもよい。
【００６９】
次に、以上のように構成されたプラズマ成膜装置１６において行われるシリコン窒化膜２３の成膜方法について説明する。
【００７０】
先ず、例えばプラズマ成膜装置１６の立ち上げ時に、第１のプラズマ励起用ガス供給口７０から供給されるアルゴンガスの供給流量と第２のプラズマ励起用ガス供給口８２から供給されるアルゴンガスの供給流量が、プラズマ生成領域Ｒ１内に供給されるアルゴンガスの濃度が均一になるように調整される。この供給流量調整では、例えば排気装置９１を稼動させ、処理容器３０内に実際の成膜処理時と同じような気流を形成した状態で、各プラズマ励起用ガス供給口７０、８２から適当な供給流量に設定されたアルゴンガスが供給される。そして、その供給流量設定で、実際に試験用の基板に成膜が施され、その成膜が基板面内で均一に行われたか否かが検査される。プラズマ生成領域Ｒ１内のアルゴンガスの濃度が均一の場合に、基板面内の成膜が均一に行われるので、検査の結果、成膜が基板面内において均一に行われていない場合には、各アルゴンガスの供給流量の設定が変更され、再度試験用の基板に成膜が施される。これを繰り返して、成膜が基板面内において均一に行われプラズマ生成領域Ｒ１内のアルゴンガスの濃度が均一になるように、各プラズマ励起用ガス供給口７０、８２からの供給流量が設定される。
【００７１】
上述したように各プラズマ励起用ガス供給口７０、８２の供給流量が設定された後、プラズマ成膜装置１６におけるガラス基板Ｇの成膜処理が開始される。先ず、ガラス基板Ｇが処理容器３０内に搬入され、載置台３１上に吸着保持される。このとき、ガラス基板Ｇの温度は１００℃以下、例えば５０℃〜１００℃に維持される。続いて、排気装置９１により処理容器３０内の排気が開始され、処理容器３０内の圧力が所定の圧力、例えば２０Ｐａ〜６０Ｐａに減圧され、その状態が維持される。なお、ガラス基板Ｇの温度は１００℃以下に限定されず、有機ＥＬデバイスＡがダメージを受けない温度であればよく、当該有機ＥＬデバイスＡの材質等によって決まる。
【００７２】
ここで、発明者らが鋭意検討した結果、処理容器３０内の圧力が２０Ｐａより低いとガラス基板Ｇ上にシリコン窒化膜２３を適切に成膜することができないおそれがあることが分かった。また、処理容器３０内の圧力が６０Ｐａを超えると、気相中でのガス分子間の反応が増加し、パーティクルが発生するおそれがあることが分かった。このため、上述のように処理容器３０内の圧力を２０Ｐａ〜６０Ｐａに維持した。
【００７３】
処理容器３０内が減圧されると、プラズマ生成領域Ｒ１内に、側方の第１のプラズマ励起用ガス供給口７０からアルゴンガスが供給されると共に、下方の第２のプラズマ励起用ガス供給口８２から窒素ガスとアルゴンガスが供給される。このとき、プラズマ生成領域Ｒ１内のアルゴンガスの濃度は、プラズマ生成領域Ｒ１内において均等に維持される。また、窒素ガスは例えば２１ｓｃｃｍの流量で供給される。ラジアルラインスロットアンテナ４２からは、直下のプラズマ生成領域Ｒ１に向けて、例えば２．４５ＧＨｚの周波数で２．５ｋＷ〜３．０ｋＷのパワーのマイクロ波が放射される。このマイクロ波の放射によって、プラズマ生成領域Ｒ１内においてアルゴンガスがプラズマ化され、窒素ガスがラジカル化（或いはイオン化）する。なお、このとき、下方に進行するマイクロ波は、生成されたプラズマに吸収される。この結果、プラズマ生成領域Ｒ１内には、高密度のプラズマが生成される。
【００７４】
プラズマ生成領域Ｒ１内で生成されたプラズマとラジカルは、プラズマ励起用ガス供給構造体８０と原料ガス供給構造体６０を通過して下方の原料ガス解離領域Ｒ２内に進入する。原料ガス解離領域Ｒ２には、原料ガス供給構造体６０の各原料ガス供給口６３からシランガスと水素ガスが供給されている。このとき、シランガスは例えば１８ｓｃｃｍの流量で供給され、水素ガスは例えば６４ｓｃｃｍの流量で供給される。なお、この水素ガスの供給流量は、後述するようにシリコン窒化膜２３の膜特性に応じて設定される。シランガスと水素ガスは、それぞれ上方から進入したプラズマにより解離される。そして、これらのラジカルとプラズマ生成領域Ｒ１から供給された窒素ガスのラジカルによって、ガラス基板Ｇ上にシリコン窒化膜２３が堆積する。
【００７５】
その後、シリコン窒化膜２３の成膜が進んで、ガラス基板Ｇ上に所定厚さのシリコン窒化膜２３が形成されると、マイクロ波の放射や、処理ガスの供給が停止される。その後、ガラス基板Ｇは処理容器３０から搬出されて一連のプラズマ成膜処理が終了する。
【００７６】
ここで、発明者らが鋭意検討した結果、上述のプラズマ成膜処理によってガラス基板Ｇ上にシリコン窒化膜２３を成膜する際、シランガス、窒素ガス及び水素ガスを含む処理ガスを用いると、シリコン窒化膜２３の膜特性の制御性が向上することが分かった。
【００７７】
図６は、上記実施の形態のプラズマ成膜方法を用いて、処理ガス中の水素ガスの供給流量を変化させた場合に、フッ酸に対するシリコン窒化膜２３のウェットエッチングレートが変化する様子を示している。なお、このとき、シランガスの供給流量は１８ｓｃｃｍであって、窒素ガスの供給流量は２１ｓｃｃｍであった。また、プラズマ成膜処理中、ガラス基板Ｇの温度は１００℃であった。
【００７８】
図６を参照すると、シランガスと窒素ガスを含む処理ガス中にさらに水素ガスを添加することで、シリコン窒化膜２３のウェットエッチングレートが低下することが分かった。したがって、処理ガス中の水素ガスによって、シリコン窒化膜２３の緻密度が向上し、シリコン窒化膜２３の膜質（耐薬品性、緻密さ）が向上する。また、シリコン窒化膜２３のステップカバレッジも向上する。さらに、シリコン窒化膜２３の屈折率が例えば２．０±０．１に向上することも分かった。したがって、水素ガスの供給流量を制御することで、シリコン窒化膜２３のウェットエッチングレートを制御することができ、シリコン窒化膜２３の膜特性を制御することができる。
【００７９】
図７は、上記実施の形態のプラズマ成膜方法を用いて、処理ガス中の水素ガスの供給流量を変動させた場合に、シリコン窒化膜２３の膜ストレスが変化する様子を示している。なお、このとき、シランガスの供給流量は１８ｓｃｃｍであって、窒素ガスの供給流量は２１ｓｃｃｍであった。また、プラズマ成膜処理中、ガラス基板Ｇの温度は１００℃であった。
【００８０】
図７を参照すると、シランガスと窒素ガスを含む処理ガス中にさらに水素ガスを添加することで、シリコン窒化膜２３の膜ストレスがマイナス側（圧縮側）に変化することが分かった。したがって、水素ガスの供給流量を制御することで、シリコン窒化膜２３の膜ストレスを制御することができる。
【００８１】
以上のように、本実施の形態によれば、処理ガス中の水素ガスの流量を変化させることで、シリコン窒化膜２３の膜特性を変化させることができる。したがって、有機ＥＬデバイスＡ中の封止膜としてシリコン窒化膜２３を適切に成膜できるので、当該有機ＥＬデバイスＡを適切に製造することができる。なお、封止膜として用いる場合、封止膜のストレスの大きさの絶対値は小さいほうがよい。
【００８２】
また、本実施の形態のプラズマ成膜方法では、ラジアルラインスロットアンテナ４２から放射されるマイクロ波を用いてプラズマを生成している。ここで、発明者らが鋭意検討した結果、処理ガスがシランガス、窒素ガス及び水素ガスを含む場合、例えば図８に示すようにマイクロ波のパワーとシリコン窒化膜２３の膜ストレスとは、略比例関係にあることが分かった。したがって、本実施の形態によれば、マイクロ波のパワーを制御することによっても、シリコン窒化膜２３の膜ストレスを制御することができる。水素ガスの流量を最適化し、マイクロ波パワーを最適化することで、精密に所望の膜特性を備える膜を得ることができる。具体的には、マイクロ波のパワーを決定した後、水素ガスの流量を最適化すればよい。
【００８３】
ところで、従来、ガラス基板上にシリコン窒化膜を成膜する際には、上述したシランガスとアンモニア（ＮＨ３）ガスを含む処理ガスを用いることも行われている。しかしながら、ガラス基板の温度が１００℃以下の低温環境下では、シリコン窒化膜の成膜前に供給されるアンモニアガスが、当該シリコン窒化膜の下地に形成されている金属電極、例えばアルミニウム電極を腐食してしまう。また、低温環境下で成膜するため、シリコン窒化膜中に未反応のアンモニアがトラップされてしまう。シリコン窒化膜中にアンモニアがトラップされると、環境試験等を行った後、当該アンモニアがシリコン窒化膜から脱ガスし、有機ＥＬデバイスを劣化させるおそれがある。
【００８４】
これに対して、本実施の形態では、アンモニアガスの代わりに窒素ガスを用いている。したがって、上述した下地の金属電極の腐食や有機ＥＬデバイスの劣化を防止することができる。
【００８５】
しかも、本実施の形態のようにアンモニアガスの代わりに窒素ガスを用い、さらに処理ガスに水素ガスを添加した場合、図９に示すように成膜されるシリコン窒化膜の膜特性を向上させることができる。すなわち、段差部におけるシリコン窒化膜の膜質（緻密度）を向上させることができる。なお、図９の上段はシランガスとアンモニアガスを含む処理ガスを用いた場合のシリコン窒化膜の様子を示し、下段はシランガス、窒素ガス及び水素ガスを含む処理ガスを用いた場合のシリコン窒化膜の様子を示している。また、図９の左列は成膜直後のシリコン窒化膜の様子を示し、右列はバッファードフッ酸（ＢＨＦ）によってウェットエッチングを１２０秒行った後のシリコン窒化膜の様子を示している。
【００８６】
以上の実施の形態のプラズマ成膜装置１６では、原料ガス供給構造体６０からシランガスと水素ガスを供給し、プラズマ励起用ガス供給構造体８０から窒素ガスとアルゴンガスを供給していたが、水素ガスはプラズマ励起用ガス供給構造体８０から供給されてもよい。あるいは、水素ガスは原料ガス供給構造体６０とプラズマ励起用ガス供給構造体８０の両方から供給されてもよい。いずれの場合でも、上述したように水素ガスの供給流量を制御することによって、シリコン窒化膜２３の膜特性を制御することができる。
【００８７】
ここで、発明者らが鋭意検討した結果、シリコン窒化膜２３の膜質、特に膜中のＳｉ−Ｎ結合密度が最も多い緻密な膜質の場合、当該シリコン窒化膜２３の屈折率は約２．０となることが分かった。また、シリコン窒化膜２３のバリア性（封止性）の観点から、屈折率は２．０±０．１が好ましいことが分かった。
【００８８】
そこで、上述した屈折率２．０±０．１にするため、プラズマ成膜装置１６において、シランガスの供給流量に対する窒素ガスの供給流量の比を１〜１．５とするのが好ましい。これに対して、通常（従来）のプラズマＣＶＤ装置においてシランガスと窒素ガスでシリコン窒化膜を成膜する場合、シランガスの供給流量に対する窒素ガスの供給流量の比は１０〜５０が一般的である。通常のプラズマＣＶＤ装置ではこのように窒素を大量に必要とするため、成膜速度を上げるためにシランガス流量を上げると同時にその増加に見合う窒素流量が必要となり排気システムに限界が生じる。このため、成膜速度の大きい条件では、シリコン窒化膜の屈折率として上述した屈折率２．０±０．１を維持することが困難となる。したがって、本実施の形態のプラズマ成膜装置１６は、通常のプラズマＣＶＤ装置に比べて極めて優れた効果を奏する。
【００８９】
また、シランガスの供給流量に対する窒素ガスの供給流量の比を制御することによって、屈折率が２．０±０．１の範囲内で、シリコン窒化膜２３の膜ストレスを制御することができる。具体的には、当該膜ストレスをゼロに近づけることができる。さらに、この膜ストレスは、ラジアルラインスロットアンテナ４２からのマイクロ波のパワーや、水素ガスの供給流量を調整して制御することもできる。
【００９０】
なお、上述したように通常のプラズマＣＶＤ装置に比べて、プラズマ成膜装置１６における窒素ガスの供給流量を少量にすることができるのは、供給された窒素ガスを活性化しやすく、解離度を高めることができるためである。すなわち、プラズマ励起用ガス供給構造体８０から窒素ガスを供給する際、プラズマが生成する誘電体窓４１に十分近い位置にあることにより、上記プラズマ励起用ガス供給構造体８０の第２のプラズマ励起用ガス供給口８２より比較的高圧の状態で処理容器３０内のプラズマ生成領域Ｒ１に放出された窒素ガスは容易にイオン化され活性な窒素ラジカル等を大量に生成する。そして、このように窒素ガスの解離度を高くするため、プラズマ励起用ガス供給構造体８０は、ラジアルラインスロットアンテナ４２（厳密には誘電体窓４１）から３０ｍｍ以内の位置に配置される。発明者らが調べたところ、このような位置にプラズマ励起用ガス供給構造体８０を配置した場合、プラズマ励起用ガス供給構造体８０自体がプラズマ生成領域Ｒ１に配置されることになる。このため、窒素ガスの解離度を高めることができる。
【００９１】
以上の実施の形態のプラズマ成膜装置１６において、原料ガスの供給は、プラズマの生成と同時又はプラズマ生成前に行われてもよい。すなわち、先ず、原料ガス供給構造体６０からシランガスと水素ガス（或いはシランガスのみ）を供給する。このシランガスと水素ガスの供給と同時又はガス供給後に、プラズマ励起用ガス供給構造体８０からアルゴンガスと窒素ガス（及び水素ガス）を供給し、ラジアルラインスロットアンテナ４２からマイクロ波を放射する。そして、プラズマ生成領域Ｒ１においてプラズマを生成する。
【００９２】
ここで、シリコン窒化膜２３が成膜されるガラス基板Ｇ上には、金属元素を含むカソード層２２が形成されている。例えばカソード層２２を含む有機ＥＬデバイスＡがプラズマに晒されると、カソード層２２は発光層２１から剥がれ、また有機ＥＬデバイスＡは損傷を被る場合がある。これに対して、本実施の形態では、シランガスと水素ガスの供給と同時又は供給後にプラズマが生成されるため、当該プラズマの生成と同時にシリコン窒化膜２３の成膜が開始される。したがって、当該カソード層２２の表面が保護され、有機ＥＬデバイスＡがプラズマに晒されることなく、有機ＥＬデバイスＡを適切に製造することができる。
【００９３】
以上の実施の形態では、原料ガス供給口６３は原料ガス供給構造体６０から下方に向けて形成され、第２のプラズマ励起用ガス供給口８２はプラズマ励起用ガス供給構造体８０から上方に向けて形成されていたが、これら原料ガス供給口６３と第２のプラズマ励起用ガス供給口８２は水平方向、又は鉛直下方以外の斜め方向であって、より好ましくは水平方向から斜め４５度の方向に向けて形成されていてもよい。
【００９４】
かかる場合、図１０に示すように原料ガス供給構造体６０には、互いに平行に延伸する複数の原料ガス供給管６１が形成されている。原料ガス供給管６１は、原料ガス供給構造体６０において等間隔に配置されている。原料ガス供給管６１の側面両側には、図１１に示すように原料ガスを水平方向に供給する原料ガス供給口６３が形成されている。原料ガス供給口６３は、図１０に示すように原料ガス供給管６１に等間隔に配置されている。また隣り合う原料ガス供給口６３は、互いに水平方向の反対方向に向けて形成されている。なお、プラズマ励起用ガス供給構造体８０も、上記原料ガス供給構造体６０と同様の構成を有していてもよい。そして、原料ガス供給構造体６０の原料ガス供給管６１と、プラズマ励起用ガス供給構造体８０の第２のプラズマ励起用ガス供給管８１とが略格子状になるように、原料ガス供給構造体６０とプラズマ励起用ガス供給構造体８０が配置されている。
【００９５】
原料ガス供給口６３から供給される原料ガスは、主にシリコン窒化物として原料ガス供給口６３に堆積するため、堆積したシリコン窒化物はメンテナンス時にドライクリーニングによって除去される。かかる場合に、原料ガス供給口６３が下方向に向けて形成されていた場合、原料ガス供給口６３内にプラズマが進入し難いため、当該原料ガス供給口６３に堆積したシリコン窒化物を内部まで完全に除去できない場合がある。この点、本実施の形態のように原料ガス供給口６３が水平方向を向いている場合、当該原料ガス供給口６３の内部までドライクリーニング時に生成されるプラズマが進入する。このため、原料ガス供給口６３の内部までシリコン窒化物を完全に除去することができる。したがって、メンテナンス後、原料ガス供給口６３から原料ガスを適切に供給することができ、シリコン窒化膜２３をより適切に成膜することができる。
【００９６】
また、原料ガス供給構造体６０の原料ガス供給管６１と、プラズマ励起用ガス供給構造体８０の第２のプラズマ励起用ガス供給管８１とが略格子状になるように、原料ガス供給構造体６０とプラズマ励起用ガス供給構造体８０が配置されている。このため、各原料ガス供給構造体６０とプラズマ励起用ガス供給構造体８０自体を略格子状にするよりも、原料ガス供給構造体６０とプラズマ励起用ガス供給構造体８０を容易に製作することができる。また、プラズマ生成領域Ｒ１で生成されたプラズマも通過させやすくできる。
【００９７】
なお、原料ガス供給口６３は、図１２に示すようにその内径が内側から外側に向かってテーパ状に拡大するように形成されていてもよい。かかる場合、ドライクリーニング時に、プラズマが原料ガス供給口６３の内部により進入しやすくなる。したがって、原料ガス供給口６３に堆積したシリコン窒化物をより確実に除去することができる。なお、第２のプラズマ励起用ガス供給口８２についても、同様に、その内径が内側から外側に向かってテーパ状に拡大するように形成されていてもよい。
【００９８】
以上の実施の形態では、シラン系ガスとしてシランガスを用いた場合について説明したが、シラン系ガスはシランガスに限定されない。発明者が鋭意検討したところ、例えばジシラン（Ｓｉ２Ｈ６）ガスを用いた場合、シランガスを用いた場合に比べて、シリコン窒化膜２３のステップカバレッジがさらに向上することが分かった。
【００９９】
また、以上の実施の形態のプラズマ成膜装置１６では、ラジアルラインスロットアンテナ４２からのマイクロ波によってプラズマを生成していたが、当該プラズマの生成は本実施の形態に限定されない。プラズマとしては、例えばＣＣＰ（容量結合プラズマ）、ＩＣＰ（誘導結合プラズマ）、ＥＣＲＰ（電子サイクロトロン共鳴プラズマ）、ＨＷＰ（ヘリコン波励起プラズマ）等を用いてもよい。いずれの場合でも、シリコン窒化膜２３の成膜はガラス基板Ｇの温度が１００℃以下の低温度環境下で行われるため、高密度のプラズマを用いるのが好ましい。
【０１００】
さらに、以上の実施の形態では、ガラス基板Ｇ上に封止膜としてシリコン窒化膜２３を成膜し、有機ＥＬデバイスＡを製造する場合について説明したが、本発明は他の有機電子デバイスを製造する場合にも適用できる。例えば有機電子デバイスとして有機トランジスタ、有機太陽電池、有機ＦＥＴ（Ｆｉｅｌｄ  Ｅｆｆｅｃｔ  Ｔｒａｎｓｉｓｔｏｒ）等を製造する場合にも、本発明のシリコン窒化膜の成膜方法を適用することができる。さらに、本発明は、このような有機電子デバイスの製造以外にも、基板の温度が１００℃以下の低温環境下で、基板上にシリコン窒化膜を成膜する場合に広く適用することができる。
【０１０１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【符号の説明】
【０１０２】
１    基板処理システム
１６  プラズマ成膜装置
２０  アノード層
２１  発光層
２２  カソード層
２３  シリコン窒化膜
３０  処理容器
３１  載置台
４２  ラジアルラインスロットアンテナ
６０  原料ガス供給構造体
６２  開口部
６３  原料ガス供給口
７０  第１のプラズマ励起用ガス供給口
８０  プラズマ励起用ガス供給構造体
８２  第２のプラズマ励起用ガス供給口
８３  開口部
９０  排気口
１００  制御部
Ａ    有機ＥＬデバイス
Ｇ    ガラス基板
Ｒ１  プラズマ生成領域
Ｒ２  原料ガス解離領域
【図１】
0005941653.tif 000002
【図２】
0005941653.tif 000003
【図３】
0005941653.tif 000004
【図４】
0005941653.tif 000005
【図５】
0005941653.tif 000006
【図６】
0005941653.tif 000007
【図７】
0005941653.tif 000008
【図８】
0005941653.tif 000009
【図１０】
0005941653.tif 000010
【図１１】
0005941653.tif 000011
【図１２】
0005941653.tif 000012
【図９】
0005941653.tif 000013